(57)【特許請求の範囲】
【請求項１】
色覚異常者の網膜の３種の錐状体視細胞の刺激値比例を変換できる色覚矯正スペクトル特性曲線を有する眼鏡レンズであって、
前記色覚矯正スペクトル特性曲線が、着色剤又は着色剤と光の部分反射膜で形成されており且つ色覚矯正スペクトル特性に、前記着色剤によるグラデーション着色で濃度勾配を付けてあることを特徴とする色覚補正用眼鏡レンズ。
【請求項２】
請求項１記載の色覚補正用眼鏡レンズにおいて、
前記眼鏡レンズが、プラスチック製であることを特徴とする色覚補正用眼鏡レンズ。
【請求項３】
請求項１又は２に記載の色覚補正用眼鏡レンズにおいて、
前記着色剤が、染色剤及び／又は顔料であることを特徴とする色覚補正用眼鏡レンズ。
【請求項４】
請求項１〜３いずれかに記載の色覚補正用眼鏡レンズにおいて、
前記部分反射膜が、１６層以下の積層構造であることを特徴とする色覚補正用眼鏡レンズ。
【請求項５】
請求項１〜４いずれかに記載の色覚補正用眼鏡レンズにおいて、
前記眼鏡レンズの凸面側に前記部分反射膜が形成され、前記眼鏡レンズの凹面側に反射防止膜が形成されていることを特徴とする色覚補正用眼鏡レンズ。
【発明の詳細な説明】
【０００１】
【発明の属する技術分野】
本発明は、色盲、色弱を有する色覚異常者に正常な色覚の識別能力を与えることができる色覚補正用眼鏡レンズに関する。
【０００２】
【従来の技術】
色覚異常には、先天色覚異常と後天色覚異常とが有り、後天色覚異常は、眼や脳の病気に伴って起こるものであり、視力低下等他の障害が強く現れることが多い。先天性色覚異常は、遺伝によるものであって、通常、色盲色弱といわれるものであり、未だ有効な治療方法が見つかっていない。
【０００３】
人間の眼の視細胞には、桿状体視細胞と錐状体視細胞の２種類があり、桿状体視細胞は、明るさや暗さに対する感覚だけを持ち、錐状体視細胞は、すべての色感覚をつくり出すのために必要な３光線を感じる働きをする。錐状体視細胞は３種類あり、それぞれ、長波長側より赤錐状体視細胞、緑錐状体視細胞、青錐状体視細胞と呼称されている。この３種類の視細胞がそれぞれの刺激を受け、その刺激される強さの組み合わせによって特定の色として知感される。
【０００４】
いわゆる色覚異常は、これらの３種類の視細胞のうちいずれかが不完全異常であるか、欠如しているために起こるものである。赤錐状体視細胞に障害のあるものを第１色覚異常、緑錐状体視細胞に障害のあるものを第２色覚異常、青錐状体視細胞に障害のあるものを第３色覚異常と呼ぶ。第３色覚異常は、その頻度は著しくまれであり、臨床上ほとんど問題にならない。
【０００５】
この色覚異常の矯正方法に関して、特開昭４７−２５９９０号公報、特開昭５９−１４８０２７号公報、米国特許４３００８１９号、３８７７７９７号、５３６９４５３号等に開示されている。特開昭４７−２５９９０号公報には矯正する有効な分光特性が示されていないために、暗視野における吸収帯が付与されていないと、特に長波長の補色が視神経に届きにくくなり、色の認識がされにくい。また、特開昭５９−１４８０２７号公報、米国特許４３００８１９号は、レンズの一部を着色し、物体を見る目の動きと残像を利用して矯正している。また、米国特許３８７７７９７号は、光学フィルターにより、発光物体または反射物体が放つスペクトルを眼に到達する前に変更させ矯正している。
【０００６】
米国特許５３６９４５３号には、３００例の色覚異常患者についてコンピュータ検測を行った結果、色盲患者の大多数は三色型色覚で、赤、緑、青の三原色を識別できるが、ただ、ある波長範囲内の色に対して区別する能力が相当に劣っているだけであるとし、３種類の錐状体視細胞の刺激値比例を変換し、これら３種類の錐状体視細胞が刺激される割合を正常者に近づけることにより、色盲を矯正できるとしている。これに基づき、４種類３２等級の色覚矯正スペクトル特性曲線とパラメータが得られている。そして、色盲が４種類３２等級の色覚矯正スペクトルのいずれかに分類でき、色盲の処方に対応した色覚矯正スペクトル特性曲線を有する眼鏡レンズを掛けることにより、色盲を矯正できることを見出している。
【０００７】
【発明が解決しようとする課題】
しかしながら、米国特許５３６９４５３号では、色覚矯正の理論を提出しているが、実際の色覚補正用眼鏡レンズについては試作程度であり、市場に提供できる安価で高性能な色覚矯正用の眼鏡レンズについては何ら提案がない。
【０００８】
４種類の色覚矯正スペクトル特性曲線の中には、スペクトルの変化が激しく、部分的に光の吸収を１００％にしなければならないタイプのものがあり、米国特許５３６９４５３号で記載されている真空蒸着（部分反射膜）では、安価で正確な色覚矯正スペクトル特性曲線を有するレンズの製造が困難である。とりわけ、近年需要が多いプラスチックレンズでは、真空蒸着膜を構成する材料が限定されてしまうため、４種類の色覚矯正スペクトル特性曲線の全てを正確にプラスチック製眼鏡レンズに形成することは容易ではない。
【０００９】
また、色覚異常者がこの眼鏡を掛けた場合、今まで識別できなかった色は識別できるようになるが、反面今まで識別できた色が識別できなくなるという問題点や、絶対色感が判らなくなる問題点がある。
【００１０】
本発明は、上記事情に鑑みてなされたもので、安価で且つ濃度勾配を持つ色覚矯正スペクトル特性を有する高性能な色覚補正用眼鏡レンズを提供することを目的とする。
【００１１】
【課題を解決するための手段】
本発明者は、着色のみで所望の色覚矯正スペクトル特性曲線を得る場合は、濃度勾配（グラデーション着色）を付けることにより、着色部においては、矯正スペクトル特性曲線を有することにより、矯正と裸眼の両方で認識できることを可能としたものである。また、着色と光の部分反射膜で形成したものは、同様に着色で濃度勾配を付け、更にその表面に部分反射膜を設る。すなわち着色部と非着色部とでは矯正の程度を変えることを可能としたものである。
【００１２】
したがって、請求項１記載の色覚補正用眼鏡レンズは、色覚異常者の網膜の３種の錐状体視細胞の刺激値比例を変換できる色覚矯正スペクトル特性曲線を有する眼鏡レンズであって、且つ濃度勾配を付けること更に矯正効果を向上させたものである。
【００１３】
請求項２記載の色覚補正用眼鏡レンズは、請求項１記載の色覚補正用眼鏡レンズにおいて、前記眼鏡レンズが、プラスチック製であることを特徴とする。
【００１４】
請求項３記載の色覚補正用眼鏡レンズは、請求項１又は２に記載の色覚補正用眼鏡レンズにおいて、前記着色剤が、染色剤及び／又は顔料であることを特徴とする。
【００１５】
請求項４記載の色覚補正用眼鏡レンズは、請求項１〜３いずれかに記載の色覚補正用眼鏡レンズにおいて、前記部分反射膜が、１６層以下の積層構造であることを特徴とする。
【００１６】
請求項５記載の色覚補正用眼鏡レンズは、請求項１〜４いずれかに記載の色覚補正用眼鏡レンズにおいて、前記眼鏡レンズの凸面側に前記部分反射膜が形成され、前記眼鏡レンズの凹面側に反射防止膜が形成されていることを特徴とする。
【００１７】
【発明の実施の形態】
以下、本発明の色覚補正用眼鏡レンズの実施の形態について説明するが、本発明は下記の実施の形態に限定されるものではない。
【００１８】
本発明の色覚補正用眼鏡レンズは、上述したように、色覚異常者の網膜の３種の錐状体視細胞の刺激値比例を変換できる色覚矯正スペクトル特性曲線を有する眼鏡レンズであり且つ１枚のレンズの中で矯正の程度を変化させたものである。
【００１９】
色覚矯正スペクトル特性曲線は、米国特許５３６９４５３号で記載されている４種類３２等級とやや異なり、特にＢタイプのものは大幅に変更されている。その各タイプの特定の波長での吸収率を表１に示す。また、それぞれのスペクトル特性曲線を図１〜図４に示す。
【００２０】
【表１】
0004308360.tif 000002
【００２１】
色盲あるいは色弱の色覚異常はこれらの４種類３２等級に分類でき、色覚異常者は、自分に適合したスペクトル特性曲線を有する眼鏡レンズを掛けると、３種類の錐状体視細胞の刺激値比例が正常者に近づけるように変換され、色覚異常が矯正される。
【００２２】
本発明の色覚矯正眼鏡レンズは、ガラス又はプラスチックレンズに、このような色覚矯正スペクトル特性曲線が、着色剤で濃度勾配を付けて形成されていることに特徴がある。
【００２３】
本発明では特にプラスチックレンズを好適に用いることができる。プラスチックレンズの種類としては、特に制限はないが、ジエチレングリコールビス（アリルカーボネート）をラジカル重合させた樹脂、イソシアネート化合物とジエチレングリコールなどのヒドロキシ化合物との反応で得られたポリウレタン系の樹脂、イソシアネート化合物とポリチオール化合物とを反応させたチオウレタン系の樹脂等を例示することができる。
【００２４】
なお、本発明の眼鏡レンズは、色覚矯正を目的としたものであるから、視力補正用の通常のレンズと異なり、屈折力を必要としない場合がある。したがって、レンズではない場合があるが、本発明においては、このような屈折力がないものも含むものとする。視力補正用レンズに前述した色覚矯正スペクトル特性曲線を与えることが一般的であろう。視力補正用レンズとしては、近視用、遠視用の単焦点レンズ、多焦点レンズなどの通常のプラスチックレンズが基本になる。
【００２５】
通常、プラスチックレンズは、耐擦傷性を与えるためにハードコート被膜を形成することが行われる。
【００２６】
かかるハードコート被膜としては、金属酸化物微粒子及び一分子中に重合性基と加水分解性基とを含む有機ケイ素化合物を主成分として分散媒たとえば水、アルコール系もしくはその他の有機溶媒にコロイド状に分散させたシリコーン系組成物を用いて、プラスチックレンズに成膜することができる。
【００２７】
ここで、金属酸化物微粒子として、例えば、ＳｉＯ2、Ａｌ2０3、ＳｎＯ2、Ｓｂ2０5、Ｔａ2０5、ＣｅＯ2、Ｌａ2０3、Ｆｅ2０3、ＺｎＯ、ＷＯ3、ＺｒＯ2、Ｉｎ2０3、Ｔｉ０2の無機酸化物微粒子、または、これら無機酸化物の２種以上によって構成される複合微粒子が挙げられる。
【００２８】
一分子中に重合性基と加水分解性基とを含む有機けい素化合物の具体例としては、ビニルトリアルコキシシラン、ビニルトリクロロシラン、ビニルトリ（β−メトキシ−エトキシ）シラン、アリルトリアルコキシシラン、アクリルオキシプロピルトリアルコキシシラン、メタクリルオキシプロピルトリアルコキシシラン、メタクリルオキシプロピルジアルコキシメチルシラン、γ−グリシドオキシプロピルトリアルコキシシラン、β−（３，４−エポキシシクロヘキシル）−エチルトリアルコキシシラン、メルカプトプロピルトリアルコキシシラン、γ−アミノプロピルトリアルコキシシラン、Ｎ−β（アミノエチル）−γ−アミノプロピルメチルジアルコキシシラン等が挙げられる。
【００２９】
また、染色剤で染色可能な可染タイプのハードコートとして、上記２成分の他に、多官能性エポキシ化合物及び／又はジシラン化合物を添加することが好ましい。
【００３０】
多官能性エポキシ化合物の具体例としては、１，６−ヘキサンジオールジグリシジルエーテル、エチレングリコールジグリシジルエーテル、ジエチレングリコールジグリシジルエーテル、トリエチレングリコールジグリシジルエーテル、テトラエチレングリコールジグリシジルエーテル、ノナエチレングリコールジグリシジルエーテル、プロピレングリコールジグリシジルエーテル、ジプロピレングリコールジグリシジルエーテル、トリプロピレングリコールジグリシジルエーテル、テトラプロピレングリコールジグリシジルエーテル、ノナプロピレングリコールジグリシジルエーテル、ネオペンチルグリコールジグリシジルエーテル、ネオペンチルグリコールヒドロキシヒパリン酸エステルのジグリシジルエーテル、トリメチロールプロパンジグリシジルエーテル、トリメチロールプロパントリグリシジルエーテル、グリセロールジグリシジルエーテル、グリセロールトリグリシジルエーテル、ジグリセロールジグリシジルエーテル、ジグリセロールトリグリシジルエーテル、ジグリセロールテトラグリシジルエーテル、ペンタエリスリトールジグリシジルエーテル、ペンタエリスリトールトリグリシジルエーテル、ペンタエリスリトールテトラグリシジルエーテル、ジペンタエリスリトールテトラグリシジルエーテル、ソルビトールテトラグリシジルエーテル、トリス（２−ヒドロキシエチル）イソシアヌレートのジグリシジルエーテル、トリス（２−ヒドロキシエチル）イソシアヌレートのトリグリシジルエーテル等の脂肪族エポキシ化合物、イソホロンジオールジグリシジルエーテル、ビス−２，２−ヒドロキシシクロヘキシルプロパンジグリシジルエーテル等の脂環族エポキシ化合物、レゾルシンジグリシジルエーテル、ビスフエノールＡジグリシジルエーテル、ビスフエノールＦジグリシジルエーテル、ビスフエノールＳジグリシジルエーテル、オルトフタル酸ジグリシジルエステル、フエノールノボラックポリグリシジルエーテル、クレゾールノボラックポリグリシジルエーテル等の芳香族エポキシ化合物等が挙げられる。
【００３１】
また、ジシラン化合物としては、下記一般式（１）で示される化合物を例示することができる。
【００３２】
【化１】
0004308360.tif 000003
【００３３】
（式中、Ｒ3、Ｒ4は炭素数１〜６の炭化水素基であり、Ｘ2、Ｘ3は加水分解性基であり、Ｙはカーボネート基又はエポキシ基を含有する有機基であり、ｋ及びｍは０又は１である。）
このような成分を含むシリコーン組成物でレンズ基材表面を塗布する方法には、例えば、ディッピング法、スプレー法、スピンコート法などがあり、塗布後、乾燥、焼成してハードコート被膜を形成することができる。
【００３４】
着色剤は、プラスチックレンズを着色し、特定の波長の光線を吸収させて透過率を弱めるフィルター効果により前述した色覚矯正スペクトル特性曲線を得るものである。例えば、プラスチックレンズの重合前にモノマー原料に顔料を配合しておく方法、あるいはプラスチックレンズを染色剤で染色する方法がある。プラスチックレンズを染色する方法には、レンズ基材を直接染色する方法と、レンズ基材表面に可染タイプのハードコート被膜を形成した後、このハードコート被膜を染色する方法がある。
【００３５】
本発明で用いることができる染色剤としては、反応性染料、油溶染料、分散染料等を用いることができる。反応性染料でプラスチックレンズを着色するには、着色成分としてモノマーあるいはポリマー中の水酸基などと共有結合を形成できる反応性染料を原料中に含有させておき、これを重合させる練り込み方法と、レンズ基材中の水酸基などと共有結合を形成しうる反応性染料を浸漬して付着させる方法がある。完全に染着させるために、各方法とも、アルカリ溶液に浸漬させた法が好ましい。
【００３６】
油溶染料としては、ソルベント・イエロー・１０２、ソルベント・イエロー・１０４、ソルベント・イエロー・１１７、ソルベント・イエロー・１５７、ソルベント・オレンジ・６８、ソルべント・オレンジ・７２、ソルベント・オレンジ・７９、ソルベント・グリーン・２６、ソルベント・バイオレット・３３、ソルベント・バイオレット・３９、ソルベント・ブラウン・４６、ソルべント・ブラック・３６、ソルべント・ブラック・５０、ソルべント・ブルー・９７、ソルべント・ブルー・９９、ソルべント・レッド・１６０、ソルべント・レッド・１７５、ソルべント・レッド・１８０、ソルべント・レッド・２１６等を例示することができる。
【００３７】
また、分散染料としては、ディスパーズ・イエロー・５４、ディスパーズ・イエロー・１２２、ディスパーズ・イエロー・１２４、ディスパーズ・イエロー・１２８、ディスパーズ・イエロー・１３４、ディスパーズ・イエロー・１４０、ディスパーズ・オレンジ・５、ディスパーズ・オレンジ・３７、ディスパーズ・オレンジ・９３、ディスパーズ・オレンジ・１０３、ディスパーズ・オレンジ・１１２、ディスパーズ・オレンジ・１３４、ディスパーズ・オレンジ・３７０、ディスパーズ・グリーン・７、ディスパーズ・バイオレット・６１、ディスパーズ・バイオレット・６３、ディスパーズ・ブラウン・１、ディスパーズ・ブラウン・１３、ディスパーズ・ブルー・２７、ディスパーズ・ブルー・５４、ディスパーズ・ブルー・５６、ディスパーズ・ブルー・１７６、ディスパーズ・ブルー・１８２、ディスパーズ・ブルー・１９３、ディスパーズ・レッド・１４６、ディスパーズ・レッド・１９９、ディスパーズ・レッド・２０２、ディスパーズ・レッド・２０４、ディスパーズ・レッド・２９１、ディスパーズ・レッド・２９１等が挙げられる。
【００３８】
レンズ基材又はハードコート被膜を形成したレンズ基材を染色剤で染色する方法としては、分散染料を熱湯に分散させたり、油溶染料を有機溶剤に溶かしたりした溶液中にレンズ基材を浸漬する方法が一般的である。
【００３９】
この場合、目的とするスペクトル特性曲線を得るために、上述した染色剤の１種を単独で又は２種以上を併用して用いることができる。
【００４０】
このように、染色剤でプラスチックレンズを着色することにより、染色剤の光の部分吸収で前述した色覚矯正スペクトルを形成することができる。着色剤はコスト的に安価である。但し、前述した視覚矯正スペクトル特性曲線の中には眼鏡レンズが濃い赤に着色するものがあるため、見栄えの点で好ましくない場合もある。
【００４１】
一方、部分反射膜は、ミラーコートとも呼ばれるもので、真空蒸着法、イオンプレーティング法、スバッタリング法等で形成することができ、上述したハードコート被膜の上に形成することが好ましい。真空蒸着法においては、蒸着中にイオンビームを同時に照射するイオンビームアシスト法を用いてもよい。また、膜構成としては、単層又は多層のどちらを用いてもかまわない。
【００４２】
使用できる無機物としては、例えば、ＳｉＯ2、ＳｉＯ、ＺｒＯ2、ＴｉＯ2、ＴｉＯ、Ｔｉ2Ｏ3、Ｔｉ2Ｏ5、Ａｌ2Ｏ3、Ｔａ2Ｏ5、ＣｅＯ2、ＭｇＯ、Ｙ2Ｏ3、ＳｎＯ2、ＭｇＦ2、ＷＯ3などを例示することができ、これらの無機物を単独で又は２種以上を混合して用いることができる。特に、プラスチックレンズ用としては、蒸着温度を低くすることができるＺｒＯ2、ＳｉＯ2、ＴｉＯ2が好ましく使用できる。
【００４３】
また、反射防止膜も同様に、真空蒸着法、イオンプレーティング法、スバッタリング法等で形成することができる。真空蒸着法においては、蒸着中にイオンビームを同時に照射するイオンビームアシスト法を用いてもよい。また、膜構成としては、単層反射防止膜もしくは多層反射防止膜のどちらを用いてもかまわない。
【００４４】
使用できる無機物としては、例えば、ＳｉＯ2、ＳｉＯ、ＺｒＯ2、ＴｉＯ2、ＴｉＯ、Ｔｉ2Ｏ3、Ｔｉ2Ｏ5、Ａｌ2Ｏ3、Ｔａ2Ｏ5、ＣｅＯ2、ＭｇＯ、Ｙ2Ｏ３、ＳｎＯ2、ＭｇＦ2、ＷＯ3などを例示することができ、これらの無機物を単独で又は２種以上を混合して用いることができる。特に、プラスチックレンズ用としては、蒸着温度を低くすることができるＺｒＯ2、ＳｉＯ2、ＴｉＯ2が好ましく使用できる。
【００４５】
これらの部分反射膜と反射防止膜の両方を一枚の眼鏡レンズに形成するときは、部分反射膜の上に反射防止膜を形成することはできないので、部分反射膜をレンズの凸面側に、反射防止膜をレンズの凹面側に形成することが好ましい。これにより、眼に入射する光の中に不自然な反射光が含まれることが少なく、見やすい眼鏡レンズとすることができる。
【００４６】
部分反射膜は、特定の波長の光を反射し、その波長の光を目に到達させないようにして、色覚矯正スペクトル特性曲線を形成することができる。そのため、反射光は、例えば緑色であり、眼鏡レンズ自体を着色しなくて良いため、見栄えの点で優れている。
【００４７】
しかし、プラスチックレンズとこれらの部分反射膜や反射防止膜を構成する無機膜とは、熱膨張係数がかなり異なる。そのため、無機膜を積層して部分反射膜を構成する場合、あまり厚く形成することはできず、１６層程度が限界である。これより積層を多くすると、使用中にハガレなどの問題が生じるおそれがある。
また、部分反射膜や反射防止膜をハードコート被膜の上に形成する際には、ハードコート被膜の表面処理を行うことが望ましい。この表面処理の具体例としては、酸処理、アルカリ処理、紫外線照射処理、アルゴンもしくは酸素雰囲気中での高周波放電によるプラズマ処理、アルゴンや酸素もしくは窒素などのイオンビーム照射処理などが挙げられる。
【００４８】
【実施例】
以下、実施例を示して本発明を具体的に説明する。
【００４９】
［実施例１］
Ａ−５タイプの色覚矯正スペクトル特性曲線のプラスチックレンズをグラデーション染色で形成した。
【００５０】
（１）レンズの着色
９２℃の純水１リットルに、ディスパーズ・レッド・７３を１．５ｇ分散させ染色液を調整した。ビスタハーフマチック（（株）セイコーオプティカルプロダクツ製）を用い、屈折率１．６０眼鏡レンズ（セイコーエプソン（株）製、セイコースーパールーシャス用レンズ生地）に２５分間グラデーション染色を行った。（２）塗液の調整
ブチルセロソルブ１４．４Ｋｇ、メタノール分散二酸化チタン−二酸化ジルコニウム−二酸化ケイ素複合微粒子ゾル（触媒化成工業（株）製、固形分濃度２０重量％）６０．３Ｋｇを混合した後、γ−グリシドキシプロピルトリメトキシシラン１７Ｋｇを混合した。この混合液に０．０５Ｎ塩酸水溶液６Ｋｇを攪拌しながら滴下し、さらに４時間攪拌後一昼夜熟成させた後、シリコン系界面活性剤（日本ユニカー（株）製、商品名「Ｌ−７００１」）３０ｇを添加し４時間攪拌後一昼夜熟成させて塗液とした。
【００５１】
（３）塗布および硬化
このようにして得られた塗液で、浸漬法にて塗布を行なった。引き上げ速度は、１８ｃｍ／ｍｉｎとした。塗布後８０℃で２０分間風乾した後１３０℃で１２０分間焼成を行なった。このようにして得られたハードコート被膜の厚みは約２ミクロンであった。
【００５２】
（４）反射防止薄膜の形成
得られたレンズの両面に酸素ガスによるイオンビーム照射処理（加速電圧５００Ｖ×６０秒）を行った後、基板から大気に向かって順に、ＳｉＯ2、ＺｒＯ2、ＳｉＯ2、ＴｉＯ2、ＳｉＯ2の５層からなる反射防止多層膜を真空蒸着法（真空器械工業（株）製：ＣＥＳ−３４）にて形成を行った。その際４層目のＴｉＯ2をイオンビームアシスト蒸着により成膜を行った。蒸着各層の光学的膜厚は、最初のＳｉＯ2、次のＺｒＯ2とＳｉＯ2の等価膜層がλ／４、ＴｉＯ2層がλ／２、最上層のＳｉＯ2層がλ／４となる様に形成した。なお、設計波長λは５２０ｎｍとした。
【００５３】
このレンズの染色部の可視光における分光透過率を図５に示す。
【００５４】
［実施例２］
Ａ−７タイプの色覚矯正スペクトル特性曲線のプラスチックレンズをグラデーション染色とミラーコートの併用で形成した。
【００５５】
（１）レンズの着色
実施例１と同様にしてレンズを着色した。
【００５６】
（２）塗液の調整
実施例１と同様にしてハードコート用組成物を調製した。
【００５７】
（３）塗布および硬化
実施例１と同様にして、塗液に眼鏡レンズを浸漬し、焼成してハードコート被膜を形成した。
【００５８】
（４）ミラーコート膜の形成
得られたレンズの凸面を酸素ガスによるイオンビーム照射処理（加速電圧５００Ｖ×６０秒）を行った後、基板から大気に向かって順に、表２に示す材質及び光学膜厚で８層からなるミラーコートを真空蒸着法（真空器械工業（株）製：ＣＥＳ−３４）にて形成を行った。なお、設計波長λは５２０ｎｍとした。
【００５９】
（４）反射防止薄膜の形成
得られたレンズの凸面を酸素ガスによるイオンビーム照射処理（加速電圧５００Ｖ×６０秒）を行った後、基板から大気に向かって順に、表２に示す材質及び光学膜厚で８層からなるミラーコートを真空蒸着法（真空器械工業（株）製：ＣＥＳ−３４）にて形成を行った。なお、設計波長λは５２０ｎｍとした。
【００６０】
【表２】
0004308360.tif 000004
【００６１】
このレンズの非染色部の可視光における分光透過率を図６に示す。また、染色部の可視光における分光透過率を図７に示す。
【００６２】
［実施例３］
Ｂ−２タイプの色覚矯正スペクトル特性曲線のプラスチックレンズをグラデーション染色で形成した。
【００６３】
（１）レンズの着色
９２℃の純水１リットルに、ディスパーズ・レッド・１４６を０．９ｇ、ディスパーズ・ブルー・５４を０．０１ｇ、ディスパーズ・オレンジ・３７０を１４ｇを分散させ染色液を調整した。ビスタハーフマチック（（株）セイコーオプティカルプロダクツ製）を用い、屈折率１．５６眼鏡レンズ（セイコーエプソン（株）製、セイコープラクッスＩＩスーパーフロンティア用レンズ生地）に３０分間レンズのグラデーション染色を行った。
【００６４】
（２）塗液の調整
ブチルセロソルブ５０８ｇ、水分散五酸化アンチモン微粒子ゾル（日産化学工業（株）製、固形分濃度３０ｗｔ％）２９０ｇを混合した後、γ−グリシドキシプロピルメチルジメトキシシラン５５ｇおよびγ−グリシドキシプロピルトリメトキシシラン５５ｇを混合した。この混合液に０．０５Ｎ塩酸水溶液２５ｇを攪拌しながら滴下を行ない４時間攪拌後一昼夜熟成させた。この液に、グリセロ−ルジグリシジルエーテル（ナガセ化成工業（株）製、商品名「デナコールＥＸ−３１３」）６７ｇ添加した後、Ｆｅ（III）アセチルアセトネート３．７ｇ、シリコン系界面活性剤（ビッグケミー（株）製；商品名「ＢＹＫ−３００」）０．２ｇおよびフェノール系酸化防止剤（川口化学工業（株）製、商品名「アンテージクリスタル」）１．２ｇを添加し４時間攪拌後一昼夜熟成させて塗液とした。
【００６５】
（３）塗布および硬化
このようにして得られた塗液で、スプレー法にて塗布を行なった。
【００６６】
スプレーは、イワタワイダー６１（岩田塗装機（株）製；ノズル口径１ｍｍ）を用い、スプレー圧力３Ｋｇ／平方ｃｍ、塗料吐出量１００ｍｌ／ｍｉｎでおこなった。
【００６７】
塗布後８０℃で１０分間風乾した後、１３０℃で２時間焼成を行なった。このようにして得られたハードコート被膜の厚みは約４ミクロンであった。
【００６８】
（４）反射防止薄膜の形成
得られたレンズの両面を酸素ガスによるイオンビーム照射処理（加速電圧５００Ｖ×６０秒）を行った後、基板から大気に向かって順に、ＳｉＯ2、ＺｒＯ2、ＳｉＯ2、ＴｉＯ2、ＳｉＯ2の５層からなる反射防止多層膜を真空蒸着法（真空器械工業（株）製：ＣＥＳ−３４）にて形成を行った。その際４層目のＴｉＯ2をイオンビームアシスト蒸着により成膜を行った。蒸着各層の光学的膜厚は、最初のＳｉＯ2、次のＺｒＯ2とＳｉＯ2の等価膜層がλ／４、Ｔｉ０2層がλ／２、最上層のＳｉＯ2層がλ／４となる様に形成した。なお、設計波長λは５２０ｎｍとした。
【００６９】
このレンズの染色部の可視光における分光透過率を図８に示す。
【００７０】
［実施例４］
Ｂ−２タイプの色覚矯正スペクトル特性曲線のプラスチックレンズをミラーコートと染色を併用して形成した。
【００７１】
（１）塗液の調整
メタノール１８３２ｇ、１，４−ジオキサン７８５ｇ、メチルセロソルブ分散二酸化チタン−三酸化鉄−二酸化ケイ素複合微粒子ゾル（触媒化成工業（株）製、固形分濃度２０重量％）５３３２ｇ、メタノール分散コロイド状シリカ（触媒化成工業（株）製、商品名「オスカル１１３２」、固形分濃度３０重量％）１０２ｇ、及びγ−グリシドキシプロピルトリメトキシシラン９０２ｇを混合した。
【００７２】
この混合液に０．０５Ｎ塩酸水溶液２５０ｇを攪拌しながら滴下し、さらに４時間攪拌後一昼夜熟成させた。この液に、１，６−ヘキサンジオールジグリシジルエーテル（ナガセ化成工業（株）製、商品名「デナコールＥＸ−２１２」を７６２ｇ添加した後、Ｍｇ（ＣＯ4）2を３７ｇ及びＬｉ（Ｃ5Ｈ7Ｏ2）を５．５ｇ、シリコン系界面活性剤（日本ユニカー（株）製、商品名「Ｌ−７００１」３ｇおよびヒンダードアミン系光安定剤（三共（株）製、商品名「サノールＬＳ−７７０」）６ｇを添加し、４時間攪拌後、一昼夜熟成させて塗液とした。
【００７３】
（２）塗布および硬化
このようにして得られた塗液で、屈折率１．６０眼鏡レンズ（セイコーエプソン（株）製、セイコースーパールーシャス用レンズ生地）に浸漬法にて塗布を行なった。引き上げ速度は、２３ｃｍ／ｍｉｎとした。塗布後８０℃で２０分間風乾した後１３０℃で６０分間焼成を行なった。このようにして得られたハードコート被膜の厚みは約２ミクロンであった。
【００７４】
（３）レンズの着色
９２℃の純水１リットルに、ディスパーズ・レッド・１４６を０．３ｇ、ディスパーズ・ブルー・５４を０．０１ｇ、ディスパーズ・オレンジ・３７０を１４ｇを分散させ染色液を調整した。ビスタハーフマチック（（株）セイコーオプティカルプロダクツ製）を用い２３分間グラデーション染色を行った。
【００７５】
（４）ミラーコート膜の形成
上記の方法で得られたレンズの凸面をプラズマ処理（アルゴンプラズマ４００Ｗ×６０秒）を行なった後、基板から大気に向かって順に、表２に示す材質と光学膜厚で１２層からなるミラーコート膜を真空蒸着法（真空器械工業（株）製；ＢＭＣ−ｌＯＯＯ）にて形成を行なった。なお、設計波長λは５２０ｎｍとした。
【００７６】
（５）反射防止薄膜の形成
上記の方法で得られたレンズの凹面をプラズマ処理（アルゴンプラズマ４００Ｗ×６０秒）を行なった後、基板から大気に向かって順に、ＳｉＯ2、ＺｒＯ2、ＳｉＯ2、ＺｒＯ2、ＳｉＯ2の５層からなる反射防止多層膜を真空蒸着法（真空器械工業（株）製；ＣＥＳ−３４）にて形成を行なった。各層の光学的膜厚は、最初のＳｉＯ2層、次のＺｒＯ2とＳｉＯ2の等価膜層および次のＺｒＯ2層、最上層のＳｉＯ2層がそれぞれλ／４となる様に形成した。なお、設計波長λは５２０ｎｍとした。
【００７７】
このレンズの非染色部の可視光における分光透過率を図９に示す。また染色部の可視光における分光透過率を図１０に示す。
【００７８】
［実施例５］
Ｃ−８タイプの色覚矯正スペクトル特性曲線のプラスチックレンズをグラデーション染色で形成した。
【００７９】
（１）レンズの着色
９２℃の純水１リットルに、ディスパーズ・レッド・１４６を０．０８ｇ、ディスパーズ・ブルー・５４を１．１５ｇ、ディスパーズ・オレンジ・３７を０．１９ｇおよびディスパーズ・イエロー・５４を０．０２ｇを分散させ染色液を調製した。屈折率１．６０眼鏡レンズ（セイコーエプソン（株）製、セイコースーパールーシャス用レンズ生地）に、ビスタハーフマチック（（株）セイコーオプティカルプロダクツ製）を用い、１７分間レンズのグラデーション染色を行った。
【００８０】
（２）塗液の調整
実施例２と同様にしてハードコート用組成物を調製した。
【００８１】
（３）塗布および硬化
実施例２と同様にして、塗液に眼鏡レンズを浸漬し、焼成してハードコート被膜を形成した。
【００８２】
（４）反射防止薄膜の形成
上記の方法で得られたレンズの両面をプラズマ処理（アルゴンプラズマ４００Ｗ×６０秒）を行なった後、基板から大気に向かって順に、ＳｉＯ2、ＺｒＯ2、ＳｉＯ2、ＺｒＯ2、ＳｉＯ2の５層からなる反射防止多層膜を真空蒸着法（真空器械工業（株）製；ＣＥＳ−３４）にて形成を行なった。各層の光学的膜厚は、最初のＳｉＯ2層、次のＺｒＯ2とＳｉＯ2の等価膜層および次のＺｒＯ2層、最上層のＳｉＯ2層がそれぞれλ／４となる様に形成した。なお、設計波長λは５２０ｎｍとした。
【００８３】
このレンズの染色部の可視光における分光透過率を図１１に示す。
【００８４】
［実施例６］
Ｄ−８タイプの色覚矯正スペクトル特性曲線のプラスチックレンズをグラデーション染色で形成した。
【００８５】
（１）レンズの着色
９２℃の純水１リットルに、ディスパーズ・レッド・１４６を０．０２ｇ、ディスパーズ・ブルー・５４を０．０４ｇ、ディスパーズ・オレンジ・３７を１．００ｇおよびディスパーズ・イエロー・５４を０．７０ｇを分散させ染色液を調整した。屈折率１．６０眼鏡レンズ（セイコーエプソン（株）製、セイコースーパールーシャス用レンズ生地）に、ビスタハーフマチック（（株）セイコーオプティカルプロダクツ製）を用い、１２分間レンズのグラデーション染色を行った。
【００８６】
（２）塗液の調整
実施例２と同様にしてハードコート用組成物を調製した。
【００８７】
（３）塗布および硬化
実施例２と同様にして、塗液に眼鏡レンズを浸漬し、焼成してハードコート被膜を形成した。
【００８８】
（４）反射防止薄膜の形成
得られたレンズの両面を酸素ガスによるイオンビーム照射処理（加速電圧５００Ｖ×６０秒）を行った後、基板から大気に向かって順に、ＳｉＯ2、ＺｒＯ2、ＳｉＯ2、ＴｉＯ2、ＳｉＯ2の５層からなる反射防止多層膜を真空蒸着法（真空器械工業（株）製：ＣＥＳ−３４）にて形成を行った。その際４層目のＴｉＯ2をイオンビームアシスト蒸着により成膜を行った。蒸着各層の光学的膜厚は、最初のＳｉＯ2、次のＺｒＯ2とＳｉＯ2の等価膜層がλ／４、ＴｉＯ2層がλ／２、最上層のＳｉＯ2層がλ／４となる様に形成した。なお、設計波長λは５２０ｎｍとした。
【００８９】
このレンズの可視光における分光透過率を図１２に示す。
【００９０】
【発明の効果】
本発明の色覚補正用眼鏡レンズは、色覚異常者により正確な識別能力を与えることができることを可能とした。すなわち、色覚矯正スペクトル特性曲線を備えた部分と裸眼もしくは補正効果の弱い部分とを兼ね備えることにより、より幅広く色を識別出来ることを可能とした。
【図面の簡単な説明】
【図１】Ａタイプの色覚矯正スペクトル特性曲線を示すグラフである。
【図２】Ｂタイプの色覚矯正スペクトル特性曲線を示すグラフである。
【図３】Ｃタイプの色覚矯正スペクトル特性曲線を示すグラフである。
【図４】Ｄタイプの色覚矯正スペクトル特性曲線を示すグラフである。
【図５】実施例１で得られた眼鏡レンズの分光透過率を示すグラフである。
【図６】実施例２で得られた眼鏡レンズの非染色部の分光透過率を示すグラフである。
【図７】実施例２で得られた眼鏡レンズの染色部の分光透過率を示すグラフである。
【図８】実施例３で得られた眼鏡レンズの分光透過率を示すグラフである。
【図９】実施例３で得られた眼鏡レンズの非染色部の分光透過率を示すグラフである。
【図１０】実施例３で得られた眼鏡レンズの染色部の分光透過率を示すグラフである。
【図１１】実施例５で得られた眼鏡レンズの分光透過率を示すグラフである。
【図１２】実施例６で得られた眼鏡レンズの分光透過率を示すグラフである。
【図１】
0004308360.tif 000005
【図２】
0004308360.tif 000006
【図３】
0004308360.tif 000007
【図４】
0004308360.tif 000008
【図５】
0004308360.tif 000009
【図６】
0004308360.tif 000010
【図７】
0004308360.tif 000011
【図８】
0004308360.tif 000012
【図９】
0004308360.tif 000013
【図１０】
0004308360.tif 000014
【図１１】
0004308360.tif 000015
【図１２】
0004308360.tif 000016